(57)【要約】【課  題】引張強さ７００ＭＰａを超える高強度で、高母材靭性と高溶接熱影響部靭性を有する非調質厚鋼板およびその製造方法を提案する。【解決手段】Ｃ：０．００５  〜０．０３０  ％、Ｓｉ：０．０５〜０．５０％、Ｍｎ：１．５  〜３．０  ％、Ｐ：０．０５０  ％以下、Ｓ：０．００５０％以下、Ａｌ：０．０１〜０．０８％、Ｍｏ：０．２０〜１．００％、Ｔｉ：０．００５  〜０．０５％、Ｂ：０．０００３〜０．００４０％を含有し、残部Ｆｅおよび不可避的不純物からなる組成と、面積率で８０％以上のベイニティックフェライト相を含み、あるいはさらに島状マルテンサイトを面積率で２％以下含む組織とを有し、ベイニティックフェライト相のパケットサイズが１５μｍ  以下とする。これにより、引張強さ：７００ＭＰａ超え、ｖＥ−４０：４７Ｊ以上の母材特性と、高い溶接熱影響部靭性が得られる。さらに、Ｃｕ、Ｎｉ、Ｃｒ、Ｖのうち１種または２種以上、および／または、Ｃａ、ＲＥＭ  、Ｍｇのうち１種または２種以上を含有してもよい。【選択図】        なし【特許請求の範囲】
【請求項１】
ｍａｓｓ％で、
Ｃ：０．００５  〜０．０３０  ％、          Ｓｉ：０．０５〜０．５０％、
Ｍｎ：１．５  〜３．０  ％、              Ｐ：０．０５０  ％以下、
Ｓ：０．００５０％以下、              Ａｌ：０．０１〜０．０８％、
Ｍｏ：０．２０〜１．００％、              Ｔｉ：０．００５  〜０．０５％、
Ｂ：０．０００３〜０．００４０％
を含有し、残部Ｆｅおよび不可避的不純物からなる組成と、面積率で８０％以上のベイニティックフェライト相を含む組織とを有し、該ベイニティックフェライト相のパケットサイズが１５μｍ  以下であり、引張強さ：７００ＭＰａ超えの高強度と、シャルピー衝撃試験の−４０℃における平均吸収エネルギー値が４７Ｊ以上の高靭性を有し、かつ溶接熱影響部靭性に優れることを特徴とする７００ＭＰａ超級非調質厚鋼板。
【請求項２】
前記組織が、島状マルテンサイトを面積率で２％以下含む組織であることを特徴とする請求項１に記載の７００ＭＰａ超級非調質厚鋼板。
【請求項３】
前記組成に加えてさらに、ｍａｓｓ％で、Ｃｕ：０．０５〜２．０  ％、Ｎｉ：０．０５〜２．０  ％、Ｃｒ：０．０５〜２．０  ％、Ｖ：０．００３  〜０．０８０  ％のうちの１種または２種以上、および／または、Ｃａ：０．０００３〜０．００３０％、ＲＥＭ  ：０．０００３〜０．０１０  ％、Ｍｇ：０．０００３〜０．００５  ％のうちの１種または２種以上、を含有する組成とすることを特徴とする請求項１または２に記載の７００ＭＰａ超級非調質厚鋼板。
【請求項４】
ｍａｓｓ％で、
Ｃ：０．００５  〜０．０３０  ％、          Ｓｉ：０．０５〜０．５０％、
Ｍｎ：１．５  〜３．０  ％、              Ｐ：０．０５０  ％以下、
Ｓ：０．００５０％以下、              Ａｌ：０．０１〜０．０８％、
Ｍｏ：０．２０〜１．００％、              Ｔｉ：０．００５  〜０．０５％、
Ｂ：０．０００３〜０．００４０％
を含有し、残部Ｆｅおよび不可避的不純物からなる組成を有する鋼素材を、１０００℃〜１３００℃に加熱後、該鋼素材に、９５０  ℃以下の温度域における累積圧下率を３０％以上、圧延終了温度を７５０  ℃以上とする熱間圧延を施し、熱間圧延終了後、冷却速度：６℃／ｓ以上で冷却し、冷却停止温度を４５０  ℃以下とすることを特徴とする、引張強さ：７００ＭＰａ超、シャルピー衝撃試験の−４０℃における平均吸収エネルギー値：４７Ｊ以上を有し、かつ溶接熱影響部靭性に優れた７００ＭＰａ超級非調質厚鋼板の製造方法。
【請求項５】
前記組成に加えてさらに、ｍａｓｓ％で、Ｃｕ：０．０５〜２．０  ％、Ｎｉ：０．０５〜２．０  ％、Ｃｒ：０．０５〜２．０  ％、Ｖ：０．００３  〜０．０８０  ％のうちの１種または２種以上、および／または、Ｃａ：０．０００３〜０．００３０％、ＲＥＭ  ：０．０００３〜０．０１０  ％、Ｍｇ：０．０００３〜０．００５  ％のうちの１種または２種以上、を含有する組成とすることを特徴とする請求項４に記載の７００ＭＰａ超級非調質厚鋼板の製造方法。
【発明の詳細な説明】
【０００１】
【発明の属する技術分野】
本発明は、非調質厚鋼板に係り、とくに、橋梁、建築、造船、建築機械、産業機械、海洋構造物、ペンストック等に用いて好適な、高強度で高靱性、かつ溶接熱影響部靭性に優れた厚鋼板に関する。
【０００２】
【従来の技術】
従来、引張強さ（ＴＳ）７００ＭＰａ級以上の厚鋼板は、高強度と高靱性をバランスよく確保するため、調質処理を施されて製造されていた。調質処理は、高強度で高靱性の優れた特性を有する製品を安定して製造できるという利点はあるが、調質処理を施された鋼板は、圧延ままの非調質鋼板と比較して、長い製造期間を要するとともに、製造コストが高くなるという問題がある。
【０００３】
このような問題に対し、ＴＳ：７００ＭＰａ以上の高強度を有する厚鋼板を、圧延ままで製造する試みが行われてきた。
例えば、特許文献１には、Ｃ，Ｓｉ，Ｍｎ，Ｍｏ，Ｎｂを適量添加した素材に、２相域圧延を施す、ＴＳ：７８０ＭＰａ  級の非調質厚鋼板の製造方法が提案されている。しかし、２相域で熱間圧延を行うとセパレーションが発生しやすくなり、シャルピー衝撃試験における吸収エネルギーが低下するという問題がある。
【０００４】
また、特許文献２には、極低Ｃおよび高Ｍｎとし、Ｃｕ，ＮｂおよびＢを適量含有させた鋼片を、１０００〜１３５０℃に加熱したのち、９５０  〜１１００℃の温度域における累積圧下率が５０％以上で、かつ圧延終了温度が８００  ℃以上とする熱間圧延を施し、圧延終了後、１℃／ｓ以上、３０℃／ｓ以下の冷却速度で冷却し、（Ａｒ３−２０℃）以下５５０  ℃以上で冷却を停止する、非調質高張力鋼の製造方法が提案されている。この技術によれば、ＴＳ：７００ＭＰａ級の高張力鋼材を非調質で製造できるとしている。しかしながら、特許文献２に記載された技術で製造された鋼板は、降伏比が８０％以上と高く、耐震性を要求される構造部材への適用には問題があった。
【０００５】
【特許文献１】
特開平８−１８８８２３号公報
【特許文献２】
特開平１１−２６４０１７  号公報
【０００６】
【発明が解決しようとする課題】
一般に、鋼板強度が高くなるほど構造物の安全性の観点から、厚鋼板には高い母材靭性値を有することが要求されている。例えば、ＪＩＳ  Ｇ  ３１２８に規定される溶接構造用高降伏点鋼板ＳＨＹ  ６８５  では、シャルピー衝撃試験の吸収エネルギーとして試験温度：−２０℃で４７Ｊ以上（平均値）を満足することが要求されている。さらに、ＪＩＳ  Ｇ  ３１２８に規定されるＳＨＹ  ６８５  ＮＳ−Ｆでは、試験温度：−４０℃で同様な吸収エネルギー値  （平均値）を有することが要求されている。
【０００７】
また、鋼板の母材靭性に比べ溶接継手部の靭性が低くなることは一般的によく知られており、そのため、溶接継手部の靭性に対する要求値も鋼板の母材靭性の要求値に比べやや低く設定されていた。しかし、最近では、溶接構造物の安全性の観点から溶接継手部も鋼板母材と同様に高い靭性値を有することが要求される傾向となっている。
【０００８】
このような傾向から判断すると、特許文献２に記載された技術で製造された鋼板は、母材に比べ、溶接熱影響部の靭性がやや低下する傾向を有するという問題があった。
本発明は、上記した問題を有利に解決し、引張強さＴＳ：７００ＭＰａ超級の高強度で、シャルピー衝撃試験の−４０℃における平均吸収エネルギー値ｖＥ−４０  が４７Ｊ以上の高靭性を有し、かつ溶接熱影響部靭性に優れた非調質厚鋼板およびその製造方法を提案することを目的とする。なお、本発明でいう「溶接熱影響部靭性に優れた」とは、多層のＭＡＧ溶接（Ｍｅｔａｌ  Ａｃｔｉｖｅ  Ｇａｓ  Ｗｅｌｄｉｎｇ）、サブマージアーク溶接（ＳＡＷ）による溶接継手部の、ボンド部、あるいは溶接熱影響部におけるシャルピー衝撃試験の試験温度：−４０℃での吸収エネルギー値  （平均値）が４７Ｊ以上を示す場合をいうものとする。
【０００９】
【課題を解決するための手段】
本発明者らは、上記した課題を達成するため、まず、ＴＳ：７００ＭＰａ級以上の非調質高強度鋼板において、靱性に及ぼす組織の影響について鋭意検討した。その結果、極低炭素系とし、島状マルテンサイトの生成を防止するか、あっても面積率で２％以下に低減するとともに、面積率で８０％以上のベイニティックフェライト相を含む組織とすることにより、シャルピー衝撃試験の−４０℃における平均吸収エネルギー値ｖＥ−４０  が４７Ｊ以上という高靭性を確保することができることを見出した。ベイニティックフェライトは剪断変態的に変態が起こるため、組織の粗大化が起こりにくく、高靱性を確保しやすい。
【００１０】
しかし、本発明者らのその後の検討により、極低Ｃ化することにより島状マルテンサイトの生成が抑制され高い母材靭性を確保することができるようになるが、極低Ｃ化により結晶粒界の固溶Ｃが低減し粒界強度が低下するため、とくにオーステナイト粒が粗大化する溶接熱影響部などで粒界脆化が発生しやすくなり、溶接熱影響部靭性の低下が著しくなるという問題があることが見出された。
【００１１】
そこで、本発明者らは、さらに、ＴＳ：７００ＭＰａ級以上の非調質高強度鋼板において、溶接熱影響部靱性に及ぼす合金元素の影響について鋭意検討した。その結果、極低Ｃ鋼における溶接熱影響部の靭性劣化は、Ｍｏ、Ｎｂ、Ｃｒ等の炭化物形成元素がＣと結びつき、とくに粒界固溶Ｃを低下させ、粒界脆化を発生しやすくしているためであることを見出した。これら炭化物形成元素のうち、とくにＮｂは含有量の７０％以上がＣと結びつく、強力な脱固溶Ｃ元素であることを知見し、溶接熱影響部靭性の向上のためには、Ｎｂ無添加とすることが良いことに想到した。
【００１２】
しかし、Ｎｂは、熱間圧延時、オーステナイト未再結晶温度域を拡大し未再結晶温度域圧延を容易にし母材靭性を向上させる作用を有するため、Ｎｂ無添加とすると、母材靭性の著しい劣化が懸念される。このような母材靭性劣化の問題に対し、本発明者らは更なる検討を行い、Ｎｂ無添加による母材靭性の劣化はＭｏ含有量の増加で対処できるという結論を得た。なお、本発明者らは、ＭｏはＮｂと同様、炭化物形成元素ではあるが、溶接熱影響部においては、その含有量の１０％程度しかＣと結びつかず、溶接熱影響部における粒界固溶ＣをＮｂほど顕著に低減させないことを見出している。
【００１３】
また、Ｎｂは、鋼板の強度を確保するために有効に作用するため、Ｎｂ無添加とすると、母材強度の著しい低下が懸念される。このような母材強度低下の問題に対し、本発明者らは更なる検討を行い、Ｎｂ無添加による母材強度の低下はＭｏ含有量の増加、およびＢの微量含有により対処できることを見出した。
本発明は、上記した知見に基づいて、さらに検討を加えて完成されたものである。
【００１４】
すなわち、本発明は、Ｃ：０．００５  〜０．０３０  ％、Ｓｉ：０．０５〜０．５０％、Ｍｎ：１．５  〜３．０  ％、Ｐ：０．０５０  ％以下、Ｓ：０．００５０％以下、Ａｌ：０．０１〜０．０８％、Ｍｏ：０．２０〜１．００％、Ｔｉ：０．００５  〜０．０５％、Ｂ：０．０００３〜０．００４０％を含有し、残部Ｆｅおよび不可避的不純物からなる組成と、面積率で８０％以上のベイニティックフェライト相を含み、あるいはさらに島状マルテンサイトを面積率で２％以下含む組織とを有し、該ベイニティックフェライト相のパケットサイズが１５μｍ  以下であり、引張強さ：７００ＭＰａ超えの高強度と、シャルピー衝撃試験の−４０℃における平均吸収エネルギー値が４７Ｊ以上の高靭性を有し、かつ溶接熱影響部靭性に優れることを特徴とする７００ＭＰａ超級非調質厚鋼板であり、また、本発明では、前記組成に加えてさらに、ｍａｓｓ％で、Ｃｕ：０．０５〜２．０  ％、Ｎｉ：０．０５〜２．０  ％、Ｃｒ：０．０５〜２．０  ％、Ｖ：０．００３  〜０．０８０  ％のうちの１種または２種以上、および／または、Ｃａ：０．０００３〜０．００３０％、ＲＥＭ  ：０．０００３〜０．０１０  ％、Ｍｇ：０．０００３〜０．００５  ％のうちの１種または２種以上、を含有する組成とすることが好ましい。
【００１５】
また、本発明は、ｍａｓｓ％で、Ｃ：０．００５  〜０．０３０  ％、Ｓｉ：０．０５〜０．５０％、Ｍｎ：１．５  〜３．０  ％、Ｐ：０．０５０  ％以下、Ｓ：０．００５０％以下、Ａｌ：０．０１〜０．０８％、Ｍｏ：０．２０〜１．００％、Ｔｉ：０．００５  〜０．０５％、Ｂ：０．０００３〜０．００４０％を含有し、残部Ｆｅおよび不可避的不純物からなる組成を有する鋼素材を、１０００℃〜１３００℃に加熱後、該鋼素材に、９５０  ℃以下の温度域における累積圧下率を３０％以上、圧延終了温度を７５０  ℃以上とする熱間圧延を施し、熱間圧延終了後、冷却速度：６℃／ｓ以上で冷却し、冷却停止温度を４５０  ℃以下とすることを特徴とする、引張強さ：７００ＭＰａ超、シャルピー衝撃試験の−４０℃における平均吸収エネルギー値：４７Ｊ以上を有し、かつ溶接熱影響部靭性に優れた７００ＭＰａ超級非調質厚鋼板の製造方法であり、また、本発明では、前記組成に加えてさらに、ｍａｓｓ％で、Ｃｕ：０．０５〜２．０  ％、Ｎｉ：０．０５〜２．０  ％、Ｃｒ：０．０５〜２．０  ％、Ｖ：０．００３  〜０．０８０  ％のうちの１種または２種以上、および／または、Ｃａ：０．０００３〜０．００３０％、ＲＥＭ  ：０．０００３〜０．０１０  ％、Ｍｇ：０．０００３〜０．００５  ％のうちの１種または２種以上、を含有する組成とすることが好ましい。
【００１６】
【発明の実施の形態】
まず、本発明の厚鋼板の組成限定理由について説明する。以下、組成におけるｍａｓｓ％は単に％と記す。
Ｃ：０．００５  〜０．０３０  ％
Ｃは、鋼の強度を増加させる元素であり、本発明では所定の強度を確保するためには０．００５  ％以上の含有を必要とするが、０．０３０  ％を超えると島状マルテンサイトが面積率で２％超となりやすく、靱性が劣化しやすくなる。このため、Ｃは０．００５  〜０．０３０  ％に限定した。なお、好ましくは０．０１８  〜０．０２５  ％である。
【００１７】
Ｓｉ：０．０５〜０．５０％
Ｓｉは、脱酸剤として作用する元素であり、本発明では製鋼上０．０５％以上の含有を必要とするが、０．５０％を超えて含有すると、靱性を劣化させる。このため、Ｓｉは０．０５〜０．５０％の範囲に限定した。なお、好ましくは、０．２０〜０．３５％である。
Ｍｎ：１．５  〜３．０  ％
Ｍｎは、鋼の強度を増加させる元素であり、母材の引張強さを７００ＭＰａ超えとするため、および組織をベイニティックフェライト組織とするためには、１．５  ％以上の含有を必要とする。一方、３．０  ％を超える含有は、溶接部の靱性を著しく劣化させる。このようなことから、Ｍｎは１．５  〜３．０  ％の範囲に限定した。
【００１８】
Ｐ：０．０５０  ％以下
Ｐは、溶接部の靭性を劣化させる元素であり、本発明では０．０５０  ％以下に低減するものとする。
Ｓ：０．００５０％以下
Ｓは、非金属介在物として存在し、母材および溶接熱影響部の靭性を劣化させる。このため、本発明では、０．００５０％以下に低減するものとする。
【００１９】
Ａｌ：０．０１〜０．０８％
Ａｌは、脱酸剤として作用し、このためには０．０１％以上の含有を必要とするが、０．０８％を超えて含有すると、母材の靱性を低下させるとともに、溶接金属部への希釈によって溶接金属部の靱性を劣化させる。このため、Ａｌは０．０１〜０．０８％の範囲の限定した。なお、好ましくは、０．０２〜０．０４％である。
【００２０】
Ｍｏ：０．２０〜１．００％
Ｍｏは、焼入れ性の増加を介し鋼の強度を増加させる元素であり、母材の高強度化に有効に作用する。また、Ｍｏはオーステナイト未再結晶域を拡大する作用を有し、母材の靭性確保に有効に寄与する。このような効果を得るためには、０．２０％以上のＭｏ含有を必要とする。一方、１．００％を超える含有は、靱性に悪影響を与える。このため、Ｍｏは０．２０〜１．００％の範囲に限定した。なお、好ましくは０．２０〜０．５０％である。
【００２１】
Ｔｉ：０．００５  〜０．０５％
Ｔｉは、ＴｉＮ  を形成し、鋼中のＮを固定することにより、Ｂの効果を有効に発揮させる元素であり、また、スラブ加熱時、あるいは溶接加熱時にオーステナイト粒の成長を抑制し、組織を微細化し靱性の向上にも有効に作用する。このような効果を得るために０．００５  ％以上の含有を必要とする。一方、０．０５％を超えて含有すると、上記した効果が得られなくなり、靭性が劣化する。このようなことから、Ｔｉは０．００５  〜０．０５％の範囲に限定した。なお、好ましくは、０．００８  〜０．０２０  ％である。
【００２２】
Ｂ：０．０００３〜０．００４０％
Ｂは、オーステナイト粒界エネルギーを減少させて、フェライト粒の核生成を抑制する作用を有する。このような効果は、０．０００３％以上の含有で認められる。一方、０．００４０％を超えて含有すると、母材靱性の劣化を招く。このため、Ｂは０．０００３〜０．００４０％の範囲に限定した。
【００２３】
以上が基本成分であるが、これら成分に加えてさらに、下記成分を選択して含有することができる。
Ｃｕ：０．０５〜２．０  ％、Ｎｉ：０．０５〜２．０  ％、Ｃｒ：０．０５〜２．０  ％、Ｖ：０．００３  〜０．０８０  ％のうち１種または２種以上
Ｃｕ、Ｎｉ、Ｃｒ、Ｖは、いずれも、鋼の強度上昇に寄与する元素であり、必要に応じ単独あるいは複合して含有できる。
【００２４】
Ｃｕは、固溶強化および析出強化により鋼の強度を上昇させる有効な元素である。本発明では含有する場合、０．０５％以上含有することが好ましいが、２．０  ％を超えて含有しても、効果が飽和し含有量に見合う効果が期待できなくなり経済的に不利となる。このため、Ｃｕは０．０５〜２．０  ％に限定することが好ましい。
Ｎｉは、母材靱性を保ちつつ強度を増加できる有効な元素である。本発明では含有する場合、０．０５％以上含有することが好ましいが、２．０  ％を超えて含有しても効果が飽和し、含有量に見合う効果が期待できなくなり、コスト的に不利となる。このため、Ｎｉは０．０５〜２．０  ％の範囲に限定することが好ましい。
【００２５】
Ｃｒは、鋼の強度を上昇させる有効な元素であり、またベイナイト変態開始温度を低下させベイニティックフェライト組織の生成を促進させる作用も有している。本発明では含有する場合、このような効果を得るために０．０５％以上含有することが好ましいが、２．０  ％を超えて含有すると靱性が劣化する。このため、Ｃｒは０．０５〜２．０  ％の範囲に限定することが好ましい。
【００２６】
Ｖは、Ｖ（ＣＮ）として析出強化を介して強度を増加させる作用を有する元素である。このような効果を得るためには０．００３  ％以上含有することが好ましい。一方、０．０８０  ％を超えて含有すると、靱性が低下する。このため、Ｖは０．００３  〜０．０８０  ％の範囲に限定することが好ましい。
Ｃａ：０．０００３〜０．００３０％、ＲＥＭ  ：０．０００３〜０．０１０  ％、Ｍｇ：０．０００３〜０．００５  ％のうち１種または２種以上
Ｃａ、ＲＥＭ  、Ｍｇは、いずれも介在物の形態制御を介してＨＡＺ  靱性を向上させる作用を有する元素であり、必要に応じ、選択して含有できる。
【００２７】
Ｃａは、０．０００３％以上の含有で、介在物の形態制御によりＳ，Ｏとのバランスを適切に選択することで溶接熱影響部靱性を向上させる。一方、０．００３０％を超えて含有しても、その効果が飽和する。このため、Ｃａは０．０００３〜０．００３０％の範囲に限定することが好ましい。
ＲＥＭ  は、ＲＥＭ  （Ｏ，Ｓ）を形成して溶接熱影響部靱性を向上させる。このような効果は、０．０００３％以上の含有で認められるが、０．０１０  ％を超えて含有しても、その効果が飽和する。このため、ＲＥＭ  は０．０００３〜０．０１０  ％に限定することが好ましい。
【００２８】
Ｍｇは、ＭｇＯ  を形成して溶接熱影響部靱性を向上させる。このような効果は、０．０００３％以上の含有で認められるが、０．００５  ％を超えて含有しても、その効果が飽和する。このため、Ｍｇは０．０００３〜０．００５  ％に限定することが好ましい。
上記した成分以外の残部は、Ｆｅおよび不可避的不純物である。なお、不可避的不純物としては、Ｎｂ：０．００５  ％以下とすることが好ましい。Ｎｂは、０．００５  ％を超えて少量でも含有するとＮｂ炭化物を形成し溶接熱影響部の固溶Ｃを低減して、粒界破壊起因の靭性低下を招く。このため、Ｎｂは０．００５  ％以下に限定することが好ましい。Ｎｂ以外の不可避的不純物としては、Ｎ：０．００８０％以下が許容できる。
【００２９】
ついで、本発明の厚鋼板の組織限定理由について説明する。
本発明では、厚鋼板の組織を、面積率で８０％以上のベイニティックフェライト相を含み、該ベイニティックフェライト相のパケットサイズが１５μｍ  以下の組織とする。本発明では、グラニュラーベイニティックフェライトの生成を抑制し、ベイニティックフェライト相を主体とする組織とすることが好ましい。ベイニティックフェライトは剪断変態的に変態が起こるため、組織の粗大化が起こりにくく、高靱性を確保しやすい。一方、グラニュラーベイニティックフェライトは、拡散変態が主となり組織の粗大化が起こり、靱性が劣化する。
【００３０】
なお、本発明でいう「ベイニティックフェライト」とは、ラス構造がはっきりした、しかし炭化物はない束状組織（ただし初期オーステナイト粒界が残存する）（Ｓｈｅａｆ−ｌｉｋｅ  ｗｉｔｈ  ｌａｔｈｓ  ｂｕｔ  ｎｏ  ｃａｒｂｉｔｅ：ｃｏｎｓｅｒｖｉｎｇ  ｔｈｅ  ｐｒｉｏｒ  γ−ｇｒａｉｎ  ｂｏｕｎｄａｒｙ  ）（鋼のベイナイト写真集−Ｉ：日本鉄鋼協会、ベイナイト調査研究会、（１９９４）、４）をいうものとする。また、本発明でいう「グラニュラーベイニティックフェライト」とは、粒状のベイナイト組織で転位密度の高いサブ組織を有するもの（ただし、ラスがほとんど残らないほど回復している）（ｇｒａｎｕｌａｒ  ｂａｉｎｉｔｉｃ  ｆｅｒｒｉｔｉｃ  Ｚｗ  ｓｔｒｕｃｔｕｒｅ  ：ｄｉｓｌｏｃａｔｅｄ  ｓｕｂｓｔｒｕｃｔｕｒｅ  ｂｕｔ  ｆａｉｒｌｙ  ｒｅｃｏｖｅｒｅｄ  ｌｉｋｅ  ”ｌａｔｈ−ｌｅｓｓ”  ）（鋼のベイナイト写真集−Ｉ：日本鉄鋼協会、ベイナイト調査研究会、（１９９４）、４）をいうものとする。
【００３１】
ベイニティックフェライト相を主相とする組織にすることにより、非調質でも高強度で高靭性の厚鋼板が得られる。ベイニティックフェライト相が面積率で８０％未満では、高強度で高靭性を有する厚鋼板が得にくくなる。また、高靭性を確保するためには、ベイニティックフェライト相のパケットサイズは１５μｍ  以下と、微細化する必要がある。パケットサイズが１５μｍ  を超えると、粗大組織となるため、高靭性が得にくくなる。なお、ベイニティックフェライトのパケットとは、幅０．２  μｍ  、長さ１０μｍ  程度のラスと呼ばれる組織が平行に集合した組織を指す。パケットサイズは、光学顕微鏡あるいは走査型電子顕微鏡観察により得たパケット粒径をトレースして画像解析により求めるものとする。
【００３２】
また、島状マルテンサイトは、非常に硬い組織であるため、母相と島状マルテンサイトとの界面が剥離しやすく、ここが破壊の起点となりやすいため、さらに本発明では、厚鋼板の組織中に島状マルテンサイトを生成させないか、あるいは面積率で２％以下に低減する。島状マルテンサイトの含有量が２％を超えると、母材および溶接熱影響部の靭性劣化が顕著となる。
【００３３】
本発明では、上記した以外の相については、その種類、含有量をとくに限定しないが、面積率で２０％以下までのグラニュラーベイニティックフェライト、面積率で５％までの擬ポリゴナルフェライトが許容できる。
次に、本発明の厚鋼板の製造方法について説明する。
まず、上記した組成の溶鋼を、転炉等の、通常公知の溶製方法で溶製し、連続鋳造法等の通常公知の鋳造方法で鋼素材とする。
【００３４】
ついで、鋼素材を、１０００〜１３００℃の温度範囲に加熱し、鋼素材を完全にオーステナイト化する。加熱温度が１０００℃未満では、変形抵抗が増加し、圧延荷重が増大するため圧延能率が顕著に低下する。一方、加熱温度が１３００℃を超えると、結晶粒が粗大化するうえ、酸化ロスが顕著となり歩留が低下する。
加熱後、熱間圧延を行うが、本発明の製造方法では、９５０  ℃以下の温度域における累積圧下率を３０％以上、圧延終了温度を７５０  ℃以上とする熱間圧延を施すことが好ましい。
【００３５】
本発明でいう、「９５０  ℃以下の圧延」とは、オーステナイト未再結晶温度域における圧延に相当する。オーステナイト未再結晶温度域で累積圧下率が３０％以上の熱間圧延を施すことにより、オーステナイト結晶粒界の面積を幾何学的に増大させ、かつ圧延による歪エネルギーを蓄積させることができる。これにより、オーステナイト粒界およびオーステナイト粒内からのベイナイト変態を促進させることができる。
【００３６】
なお、本発明では、オーステナイト再結晶温度域である９５０  ℃超えのオーステナイト再結晶温度域における圧延条件は特に限定しないが、本発明のような極低Ｃ鋼の場合には、加熱時の粗大γ粒を再結晶させ微細化させるために高温域で圧下率３０％以上の圧延を行うことが好ましい。もちろんこの後、再結晶低温域で圧延することはさらなるオーステナイト粒微細化のために有効であり、最終的に得られる鋼板の靱性を向上させる。なお、本発明では、Ｔｉを含有し、ＴｉＮ  の分散が可能な組成であり、オーステナイト粒の微細化には一層有利である。
【００３７】
オーステナイト未再結晶温度域での強加工によるオーステナイト粒の微細化により、あるいはさらにオーステナイト再結晶域での強加工によるオーステナイト粒の微細化との相乗効果により、生成するベイナイトはパケットサイズが小さいベイナイトとなる。これにより、高強度でかつ良好な母材靱性を有する厚鋼板とすることができる。
【００３８】
なお、熱間圧延は、７５０  ℃以上の圧延終了温度で圧延を終了する。本発明では、９５０  ℃以下の温度域での圧延を規定しており、熱間圧延の圧延終了温度は必然的に９５０  ℃以下となるが、圧延終了温度が低いほど母材靭性は向上する。しかし、圧延終了温度を７５０  ℃未満としても、効果が飽和するうえ、圧延能率が低下する。このため、本発明では熱間圧延の圧延終了温度は７５０  ℃以上とした。なお、この好ましくは９００  〜８００  ℃である。
【００３９】
熱間圧延終了後、鋼板を冷却速度：６℃／ｓ以上で、４５０  ℃以下まで冷却する。
冷却速度が６℃／ｓ未満では、高温で変態が開始し、グラニュラーベイニティックフェライト、擬ポリゴナルフェライトの生成量が多くなる。グラニュラーベイニティックフェライトでは、ベイナイトのパケットサイズが粗大化するため、靱性が劣化するうえ、強度が低下する。なお、ここでいう、擬ポリゴナルフェライトとは、粒界が角ばったフェライト組織をいう。
【００４０】
また、ベイニティックフェライトの変態を完了させるという観点から冷却停止温度は４５０  ℃以下とすることが好ましい。
【００４１】
【実施例】
（実施例１）
表１に示す組成の溶鋼を、転炉で溶製し、連続鋳造法で鋼素材（スラブ）とした。これらスラブ（鋼素材：２５０  ｍｍ厚）を用いて、表２に示す加熱・圧延・冷却条件で、熱間圧延を行い、板厚２５ｍｍの厚鋼板とした。
【００４２】
これらの厚鋼板について、微視組織、引張特性、母材靱性および溶接熱影響部靭性を調査した。
（１）微視組織
各厚鋼板から試験片を採取し、Ｃ方向断面の板厚１／２  ｔ位置について、光学顕微鏡または走査型電子顕微鏡により組織を撮像し、画像解析装置を用いて、組織種類の同定、および組織分率を測定した。
（２）引張特性
各厚鋼板の板厚１／２ｔの位置から、ＪＩＳ  ４号引張試験片を採取し、ＪＩＳ  Ｚ  ２２４１の規定に準拠して、引張試験を実施し、降伏応力ＹＳ、引張強さＴＳを測定した。
（３）母材靭性
各厚鋼板の板厚中心から、ＪＩＳ  Ｚ  ２２０２の規定に準拠してＶノッチ試験片を採取し、ＪＩＳ  Ｚ  ２２４２の規定に準拠して、シャルピー衝撃試験を実施し、−４０℃における吸収エネルギーｖＥ−４０  （平均値）を求めた。
（４）溶接熱影響部靭性
各鋼板から継手作製用試験片を採取し、図１に示す開先形状（レ型）に加工して、多層盛ＭＡＧ溶接により溶接継手を作製した。なお、溶接条件は、シールドガスとしてＡｒ−２０％ＣＯ２  ガスを用い、入熱を１７０００  Ｊ／ｃｍとし、１２パス溶接の多層盛とした。得られた溶接継手の垂直ボンド部側の板厚１／４  ｔ部からシャルピー衝撃試験片（Ｖノッチ試験片）を採取した。なお、ノッチ位置はボンド部、およびボンド部から１ｍｍの溶接熱影響部（ＨＡＺ  １ｍｍ）とした。シャルピー衝撃試験は−４０℃で行い、吸収エネルギーｖＥ−４０  （Ｊ）を求めた。なお、吸収エネルギーｖＥ−４０  は３本の平均値とした。
【００４３】
得られた結果を、表３に示す。
【００４４】
【表１】
2004232056.tif 000002
【００４５】
【表２】
2004232056.tif 000003
【００４６】
【表３】
2004232056.tif 000004
【００４７】
本発明例はいずれも、パケットサイズ１５μｍ  以下のベイニティックフェライトが面積率で８０％以上で、島状マルテンサイトが２％以下の組織を有し、ＴＳ：７００ＭＰａ超えの高強度と、ｖＥ−４０  ：４７Ｊ以上の高靭性の母材特性と、ｖＥ−４０  ：４７Ｊ以上の優れた溶接熱影響部靭性を有する厚鋼板となっている。
一方、本発明の範囲から外れる比較例では、母材の強度、靱性、あるいは溶接熱影響部靭性のいずれかが低下している。
（実施例２）
表４に示す組成の溶鋼を、転炉で溶製し、連続鋳造法で鋼素材（スラブ）とした。これらスラブ（鋼素材：２５０  ｍｍ厚）を用いて、表５に示す加熱・圧延・冷却条件で、熱間圧延を行い、板厚６０ｍｍの厚鋼板とした。
【００４８】
これらの厚鋼板について、実施例１と同様に、微視組織、引張特性、母材靱性を調査した。
なお、溶接熱影響部靭性は、つぎのようにして調査した。
各鋼板から継手作製用試験片を採取し、図２に示す開先形状（Ｋ開先）に加工して、多層盛ＭＡＧ溶接により溶接継手を作製した。なお、溶接条件は、シールドガスとしてＡｒ−２０％ＣＯ２  ガスを用い、入熱を３００００  Ｊ／ｃｍとし、３０パス溶接の多層盛とした。得られた溶接継手の垂直ボンド部側の板厚１／４  ｔ部からシャルピー衝撃試験片（Ｖノッチ試験片）を採取した。なお、ノッチ位置はボンド部、およびボンド部から１ｍｍの溶接熱影響部（ＨＡＺ  １ｍｍ）とした。シャルピー衝撃試験の条件は実施例１と同様として、−４０℃での吸収エネルギーｖＥ−４０  （Ｊ）を求めた。
【００４９】
得られた結果を表６に示す。
【００５０】
【表４】
2004232056.tif 000005
【００５１】
【表５】
2004232056.tif 000006
【００５２】
【表６】
2004232056.tif 000007
【００５３】
本発明例は、パケットサイズ１５μｍ  以下のベイニティックフェライトが面積率で８０％以上で、島状マルテンサイトが２％以下の組織を有し、ＴＳ：７００ＭＰａ以上の高強度と、ｖＥ−４０  ：４７Ｊ以上の高靭性の母材特性と、ｖＥ−４０  ：４７Ｊ以上の優れた溶接熱影響部靭性を有する厚鋼板となっている。
一方、本発明の範囲から外れる、Ｎｂを０．００５  ％を超えて多量に含有する比較例はいずれも、高強度、低降伏比、高靭性の優れた母材特性を有しているが、−４０℃における吸収エネルギーが４７Ｊ未満と溶接熱影響部靭性が低下している。
【００５４】
【発明の効果】
以上のように、本発明によれば、引張強さＴＳ：７００ＭＰａ超え級の高強度で、ｖＥ−４０  ：４７Ｊ以上の高母材靭性と、ｖＥ−４０  ：４７Ｊ以上の優れた溶接熱影響部靭性を有する非調質厚鋼板が容易にかつ安定して製造でき、産業上格段の効果を奏する。
【図面の簡単な説明】
【図１】実施例で使用した溶接継手の開先形状を示す説明図である。
【図２】実施例で使用した溶接継手の開先形状を示す説明図である。
【図１】
2004232056.tif 000008
【図２】
2004232056.tif 000009